НОСИТЕЛИ КАТАЛИЗАТОРА

1. Способ получения модифицированного диоксидом кремния носителя катализатора, включающий
(i) нанесение алкилсиликата на поверхность материала пористого носителя в количестве, обеспечивающем получение содержания диоксида кремния в модифицированном диоксидом кремния носителе катализатора, выраженного как Si, в интервале 0,25-15 мас.%,
(ii) необязательно, сушку полученного модифицированного силикатом носителя катализатора,
(iii) обработку носителя водой,
(iv) сушку полученного обработанного водой носителя и
(v) прокаливание высушенного материала с образованием модифицированного диоксидом кремния носителя катализатора.
2. Способ по п.1, в котором пористый носитель содержит оксид алюминия, диоксид титана или оксид циркония.
3. Способ по п.1 или 2, в котором пористый носитель содержит переходный оксид алюминия или гидратированный оксид алюминия.
4. Способ по п.1 или 2, в котором пористый носитель представляет собой высушенный распылением порошок со средним размером частиц в интервале 1-200 мкм.
5. Способ по п.1 или 2, в котором пористый носитель представляет собой таблетку, экструдат или гранулу с размером частиц в интервале 1-25 мм.
6. Способ по п.1 или 2, в котором поверхности пористого носителя предварительно активируются перед нанесением алкилсиликата обработкой пористого носителя промывочным кислотным раствором и сушкой промытого кислотой носителя.
4
1
4
7. Способ по п.1 или 2, в котором алкилсиликат имеет формулу Si(OR), где R представляет собой С-С-алкильную группу.
8. Способ по п.1 или 2, в котором алкилсиликатом является тетраэтилортосиликат (ТЭОС, TEOS).
9. Способ по п.1 или 2, в котором содержание диоксида кремния в модифицированном диоксидом кремния носителе катализатора, выраженного как Si, находится в интервале 1-10 мас.%.
10. Способ по п.1 или 2, в котором алкилсиликат наносят в виде раствора в спирте, предпочтительно в спирте, соответствующему спирту в алкилсиликате.
11. Способ по п.10, в котором объем раствора алкилсиликата является меньшим или равен объему пор материала пористого носителя.
12. Способ по п.1 или 2, в котором модифицированный силикатом носитель сушат при температуре в интервале 30-150°С перед обработкой водой.
13. Способ по п.1 или 2, в котором обработка водой включает погружение или разжижение модифицированного силикатом носителя в воде.
14. Способ по п.12, в котором обработка водой включает применение объема жидкой воды к высушенному модифицированному силикатом носителю, причем указанный объем воды равен или меньше объема пор высушенного модифицированного силикатом носителя.
15. Способ по п.1 или 2, в котором обработанный водой носитель сушат в течение периода времени при давлении окружающей среды и/или под вакуумом, предпочтительно в течение первого периода времени - при давлении окружающей среды, а затем в течение второго периода времени - под вакуумом.
16. Способ по п.1 или 2, в котором обработанный водой носитель сушат при температуре в интервале 30-150°С.
17. Способ по п.1 или 2, в котором обработанный водой носитель сушат под вакуумом 1-10 мм рт.ст. (133-1330 Па).
18. Способ по п.1 или 2, в котором стадию прокаливания осуществляют при нагревании высушенного носителя при температуре в интервале 500-950°С, предпочтительно, 820-900°С в течение 0,5-8 ч.
19. Способ по п.1 или 2, в котором содержание диоксида кремния в прокаленном носителе катализатора составляет ≥90 мас.%, предпочтительно ≥95 мас.%, производного от количества алкилсиликата, нанесенного на пористый носитель.
20. Способ получения катализатора, включающий стадию нанесения каталитически активного материала на модифицированный диоксидом кремния носитель катализатора, полученный способом по любому из пп.1-19.
21. Способ по п.20, в котором каталитически активный материал содержит кобальт.
22. Способ синтеза Фишера-Тропша углеводородов, включающий взаимодействие газовой смеси, содержащей водород и монооксид углерода, в присутствии катализатора, полученного способом по п.21.
23. Модифицированный диоксидом кремния носитель катализатора, получаемый способом по любому из пп.1-19.
24. Катализатор, получаемый способом по п.20 или 21.